(57)【要約】  【課題】成形性を損なうことなく耐熱性に優れた成形品を得ることができる成形用二軸延伸ポリ乳酸フィルムおよびそれから得られる容器を提供すること。  【解決手段】主にポリ乳酸系樹脂からなる成形用二軸延伸ポリ乳酸フィルムにおいて、６０℃におけるフィルム長手方向及び幅方向の１００％伸長時の応力および破断伸度が、下式（１）および（２）を満足すること。  ７０≦Ｆ１００ａ＋Ｆ１００ｂ≦１１０…（１）  ４６０≦Ｌａ＋Ｌｂ≦８００…（２）  ここで、Ｆ１００ａは６０℃におけるフィルム長手方向の１００％伸長時の応力（ＭＰａ）、Ｆ１００ｂは６０℃におけるフィルム幅方向の１００％伸長時の応力（ＭＰａ）、Ｌａは６０℃におけるフィルム長手方向の破断伸度（％）、Ｌｂは６０℃におけるフィルム幅方向の破断伸度（％）。  【選択図】なし【特許請求の範囲】
【請求項１】
主にポリ乳酸系樹脂からなる成形用二軸延伸ポリ乳酸フィルムであって、６０℃におけるフィルム長手方向及び幅方向の１００％伸長時の応力および破断伸度が、下式（１）および（２）を満足することを特徴とする成形用二軸延伸ポリ乳酸フィルム。
７０≦Ｆ１００ａ＋Ｆ１００ｂ≦１１０…（１）
４６０≦Ｌａ＋Ｌｂ≦８００…（２）
ここで、Ｆ１００ａは６０℃におけるフィルム長手方向の１００％伸長時の応力（ＭＰａ）、Ｆ１００ｂは６０℃におけるフィルム幅方向の１００％伸長時の応力（ＭＰａ）、Ｌａは６０℃におけるフィルム長手方向の破断伸度（％）、Ｌｂは６０℃におけるフィルム幅方向の破断伸度（％）を示す。
【請求項２】
フィルムの厚みが５０〜５００μｍ、フィルムヘイズが７％以下であることを特徴とする請求項１に記載の成形用二軸延伸ポリ乳酸フィルム。
【請求項３】
フィルム長手方向および幅方向の７０℃における貯蔵弾性率が１ＧＰａ以上３ＧＰａ以下であることを特徴とする請求項１または２に記載の成形用二軸延伸ポリ乳酸フィルム。
【請求項４】
１２０℃におけるフィルムの長手方向および幅方向の熱収縮率が５％以下であることを特徴とする請求項１ないし３のいずれかに記載の成形用二軸延伸ポリ乳酸フィルム。
【請求項５】
フィルムのカルボキシル基末端濃度が３０当量／１０3ｋｇ以下であることを特徴とする請求項１ないし４のいずれかに記載の成形用二軸延伸ポリ乳酸フィルム。
【請求項６】
請求項１ないし５のいずれかに記載の成形用二軸延伸ポリ乳酸フィルムを加熱成形して得られることを特徴とする容器。
【発明の詳細な説明】
【技術分野】
【０００１】
本発明は成形用二軸延伸ポリ乳酸フィルムに関する。特に詳しくは、成形性を損なうことなく耐熱性に優れた成形品を得ることができる成形用二軸延伸ポリ乳酸フィルムおよびそれを用いて得られる容器に関する。
【背景技術】
【０００２】
従来、ポリ乳酸を始めとする脂肪族ポリエステルフィルムは自然環境に廃棄された際に分解すること、例えば土壌中で自然に加水分解した後に微生物によって無害な分解物となることを特徴として開発され、特に食品容器の分野では、食品と一緒にコンポスト処理を行うことによって生分解可能であることから注目されている。例えば、ポリ乳酸または乳酸とその他のヒドロキシカルボン酸のコポリマーを主成分とする熱可塑性ポリマー組成物を予備成形した後、特定の条件でブロー成形して容器を得る方法などが知られている（特許文献１）。
【０００３】
しかしながら、ポリ乳酸は耐熱性に劣るため、このような製法で得られた容器は低温での使用に限定した用途でしか用いることができなかった。
【０００４】
特許文献２では、フィルムを延伸することにより耐熱性を向上させることが開示されているが、ここに開示される製膜技術においては、１００℃を越えるアニールを施したフィルムは良好な成形性を達成できていない。
【０００５】
さらに、特許文献３，４においても延伸フィルムを容器状の成形品に加工した例が挙げられているが、これらの例はフィルム延伸後にアニールが全くなされていない。
【０００６】
一般に、フィルムは十分なアニール（ヒートセット、熱固定）を施すことにより、熱寸法安定性、経時安定性等の諸物性を安定させることができるが、特許文献３，４によるフィルムは加熱加工時の寸法安定性に欠ける不十分なものであった。
【０００７】
特許文献５では、延伸かつ熱固定された熱成形用ポリ乳酸フィルムについて開示がなされている。本文献では融点の低い樹脂を積層することにより抗張力を低下させ、所望の成形性を達成し得たものである。しかしながら、融点の低い樹脂を用いることにより耐熱性の低下を引き起こすため、耐熱性が不十分なものであった。
【０００８】
特許文献６は、製膜条件として７０℃の延伸温度で、２．５×２．５倍、あるいは２．５×３．０倍の延伸を施し熱処理を施したフィルムを成形容器に使用した例が記載されているが、これらの例では、本明細書の比較例３に示すように成形性が不十分なものであった。
【特許文献１】特開平６−２３８２８号公報（請求項１等）
【特許文献２】特開平８−７３６２８号公報              （[００３２]、実施例９〜１３、比較例１０〜１４）
【特許文献３】特開２００１−１５０５３１号公報（実施例１等）
【特許文献４】特開２００１−１６２６７６号公報（実施例１等）
【特許文献５】特開２００３−２９１２９４号公報                （[００１９]〜[００２０]、実施例１、１３等）
【特許文献６】特開平９−２５３４５号公報（実施例１、２）
【発明の開示】
【発明が解決しようとする課題】
【０００９】
本発明は、かかる課題を解決するために、成形性を損なうことなく耐熱性に優れた成形品を得ることができる成形用二軸延伸ポリ乳酸フィルムおよびそれを用いて得られる容器に関するものである。
【課題を解決するための手段】
【００１０】
上記課題を達成するするため、本発明の成形用二軸延伸フィルムは次の構成を有する。
【００１１】
すなわち、主にポリ乳酸系樹脂からなる成形用二軸延伸フィルムであって、６０℃におけるフィルム長手方向及び幅方向の１００％伸長時の応力および破断伸度が、下式（１）および（２）を満足することを特徴とする成形用二軸延伸ポリ乳酸フィルムである。
【００１２】
７０≦Ｆ１００ａ＋Ｆ１００ｂ≦１１０…（１）
４６０≦Ｌａ＋Ｌｂ≦８００          …（２）
ここで、Ｆ１００ａは６０℃におけるフィルム長手方向の１００％伸長時の応力（ＭＰａ）、Ｆ１００ｂは６０℃におけるフィルム幅方向の１００％伸長時の応力（ＭＰａ）、Ｌａは６０℃におけるフィルム長手方向の破断伸度（％）、Ｌｂは６０℃におけるフィルム幅方向の破断伸度（％）を示す。
【００１３】
また、上記成形用二軸ポリ乳酸フィルムの好ましい態様として、フィルムの厚みが５０〜５００μｍでフィルムヘイズが７％以下であること、フィルム長手方向および幅方向の７０℃における貯蔵弾性率が１ＧＰａ以上３ＧＰａ以下であること、１２０℃におけるフィルムの長手方向および幅方向の熱収縮率が５％以下であること、フィルムのカルボキシル基末端濃度が３０当量／１０3ｋｇ以下であることを特徴とする。
【発明の効果】
【００１４】
本発明の成形用二軸ポリ乳酸フィルムによれば、成形性を損なうことなく、成形して得られた容器の耐熱性、透明性が良好で、弁当容器など食品包装用容器として特に好適な成形用二軸延伸ポリ乳酸フィルムを得ることができる。
【発明を実施するための最良の形態】
【００１５】
本発明のポリ乳酸樹脂とは、Ｌ−乳酸および／またはＤ−乳酸を主たる構成成分とするポリマーであるが、乳酸以外の他の共重合成分を含んでいてもよい。他のモノマー単位としては、エチレングリコール、プロピレングリコール、ブタンジオール、ヘプタンジオール、ヘキサンジオール、オクタンジオール、ノナンジオ−ル、デカンジオール、１，４−シクロヘキサンジメタノ−ル、ネオペンチルグリコール、グリセリン、ペンタエリスリトール、ビスフェノ−ルＡ、ポリエチレングリコール、ポリプロピレングリコールおよびポリテトラメチレングリコールなどのグリコール化合物、シュウ酸、アジピン酸、セバシン酸、アゼライン酸、ドデカンジオン酸、マロン酸、グルタル酸、シクロヘキサンジカルボン酸、テレフタル酸、イソフタル酸、フタル酸、ナフタレンジカルボン酸、ビス（ｐ−カルボキシフェニル）メタン、アントラセンジカルボン酸、４，４´−ジフェニルエーテルジカルボン酸、５−ナトリウムスルホイソフタル酸、５−テトラブチルホスホニウムイソフタル酸などのジカルボン酸、グリコール酸、ヒドロキシプロピオン酸、ヒドロキシ酪酸、ヒドロキシ吉草酸、ヒドロキシカプロン酸、ヒドロキシ安息香酸などのヒドロキシカルボン酸、カプロラクトン、バレロラクトン、プロピオラクトン、ウンデカラクトン、１，５−オキセパン−２−オンなどのラクトン類を挙げることができる。上記他の共重合成分の共重合量は、全単量体成分に対し、０〜３０モル％であることが好ましく、０〜１０モル％であることがより好ましい。また、ポリ乳酸以外の熱可塑性樹脂を０〜３０重量％混合して用いても良い。
【００１６】
本発明に用いられるポリ乳酸樹脂は、適度な製膜、延伸適性および実用的な機械特性を満足させるため、重量平均分子量が５万以上、さらに好ましくは８万以上であることが好ましい。
【００１７】
なお、ここでいう重量平均分子量とは、ゲルパーミテーションクロマトグラフィーで測定したポリメチルメタクリレート（ＰＭＭＡ）換算の分子量をいう。
【００１８】
また、本発明の効果が損なわれない範囲であれば、取扱性、加工性、物性を調整する目的で、可塑剤、滑剤、無機粒子、有機粒子、熱安定剤、着色防止剤、紫外線吸収剤、光安定剤、酸化防止剤等の添加剤を０．０１〜１０重量％含有させてもよい。
【００１９】
本発明の成形用二軸延伸フィルムは、良好な成形性と成形後の耐熱性を両立させるため、６０℃におけるフィルム長手方向及び幅方向の１００％伸長時の応力および破断伸度が、下式（１）および（２）を満足することを特徴とする成形用二軸延伸ポリ乳酸フィルムである。
【００２０】
７０≦Ｆ１００ａ＋Ｆ１００ｂ≦１１０  …（１）
４６０≦Ｌａ＋Ｌｂ≦８００          …（２）
ここで、Ｆ１００ａは６０℃におけるフィルム長手方向の１００％伸長時の応力（ＭＰａ）、Ｆ１００ｂは６０℃におけるフィルム幅方向の１００％伸長時の応力（ＭＰａ）、Ｌａは６０℃におけるフィルム長手方向の破断伸度（％）、Ｌｂは６０℃におけるフィルム幅方向の破断伸度（％）を示す。
【００２１】
本発明の成形用二軸延伸フィルムにおいては、成形性と耐熱性を満足するために、式（１）に示す通り６０℃におけるフィルム長手方向及び幅方向の１００％伸長時の応力の和が７０ＭＰａ以上１１０ＭＰａ以下、好ましくは８０ＭＰａ以上１００ＭＰａで、なおかつ式（２）に示す通り６０℃におけるフィルム長手方向及び幅方向の破断伸度の和が４６０％以上８００％以下、好ましくは５００％以上７００％以下である必要がある。６０℃におけるフィルム長手方向及び幅方向の１００％伸長時の応力の和が７０ＭＰａより小さい場合や６０℃におけるフィルム長手方向及び幅方向の破断伸度の和が８００％より大きい場合、フィルムを成形して得られる容器の耐熱性が劣ったものとなってしまい、６０℃におけるフィルム長手方向及び幅方向の１００％伸長時の応力の和が１１０ＭＰａより大きい場合や６０℃におけるフィルム長手方向及び幅方向の破断伸度の和が４６０％より小さい場合は、成形性に劣ったフィルムとなってしまう。
【００２２】
ここで、式（１）および（２）を満足するためには、溶融押出して得られる無配向フィルムは二軸方向に延伸を行い、延伸後に定長で熱処理を行うことによって配向結晶化した二軸延伸フィルムとすることが必要であるが、成形性と耐熱性を両立するためには配向と結晶化を高度にバランスすることによって上記式（１）および（２）を満足することが重要である。
【００２３】
本発明の成形用二軸延伸ポリ乳酸フィルムはフィルム長手方向および幅方向の７０℃における貯蔵弾性率が１ＧＰａ以上３ＧＰａ以下、さらに好ましくは１．５ＧＰａ以上３ＧＰａ以下であることが好ましい。フィルム長手方向または幅方向の７０℃における貯蔵弾性率が１ＧＰａより小さい場合、フィルムを成形して得られる容器の耐熱性が低くなってしまい、高温、例えば６０〜７０℃で使用した場合に変形しやすくなってしまうため好ましくない。また、ポリ乳酸系二軸延伸フィルムでは一般にフィルム長手方向または幅方向の７０℃における貯蔵弾性率を３ＧＰａより大きくすることは困難であるが、３ＧＰａより大きな値となった場合、成形性に劣るフィルムになりやすい。
【００２４】
本発明の成形用二軸延伸ポリ乳酸フィルムの厚さは好ましい成形性および容器の強度を得るためには、好ましくは５０μｍ以上５００μｍ、さらに好ましくは１５０μｍ以上３００μｍ以下であることである。フィルム厚みが５０μｍより小さい場合は成形時にフィルム破れが発生しやすくなり成形性が悪化するだけでなく、成形できた場合でも容器強度が弱くなってしまうといった問題が発生しやすくなる。また、フィルム厚みが５００μｍより大きい場合は、成形前の加熱が長時間必要になってしまい、うまく成形できた場合でも脆くなりやすいといった問題が発生しやすくなる。
【００２５】
また、本発明の成形用二軸延伸ポリ乳酸フィルムは、フィルムを成形加工あるいは印刷加工等の加熱加工を行う際の寸法安定性や、成形品の寸法安定性の点から、１２０℃における３０分加熱時の熱収縮率が、フィルムの長手方向（ＭＤ方向）、および幅方向（ＴＤ）ともに、５％以下であることが好ましい。より好ましくは−１〜４％、さらに好ましくは−０．５〜３％の範囲である。熱収縮率が大きいと印刷や成形などのフィルム加熱加工時にフィルムが大きく収縮したり、この範囲より小さいと加熱加工時にフィルムが伸びる場合があり、皺ができるなど工程トラブルや成形品の外観を悪化させてしまう。フィルムの熱収縮率を上記範囲とする方法については、特に限定されるものでないが、例えばフィルム製造工程においてあらかじめフィルムを１０％以下の範囲で弛緩させながら１２０〜１６０℃程度のフィルムの融点以下の比較的高い温度で加熱処理（熱固定）する方法や、一度巻き取ったフィルムを加熱オーブン中で弛緩させながら１２０〜１６０℃程度の温度で熱処理をする方法などが挙げられる。
【００２６】
本発明の成形用二軸延伸ポリ乳酸フィルムは、フィルムおよびこれを用いて得られる容器の分解による強度低下を抑制し耐熱性を良好とする点から、フィルムのカルボキシル基末端濃度が３０当量／１０3ｋｇ以下であることが好ましく、より好ましくは２０当量／１０3ｋｇ以下、さらに好ましくは１０当量／１０3ｋｇ以下である。ポリ乳酸系樹脂中のカルボキシル基末端濃度が３０当量／１０3ｋｇを超える場合には、フィルムおよび容器が高温多湿条件下あるいは熱水との接触条件下で使用される際に加水分解により強度が低下し、容器などの成形品が脆くなり割れやすい等といった問題が発生する場合がある。
【００２７】
フィルムのカルボキシル基末端濃度を３０当量／１０3ｋｇ以下とする方法としては、例えば、ポリ乳酸系樹脂の合成時の触媒や熱履歴により制御する方法、フィルム製膜時の押出温度を低下あるいは滞留時間を短時間化する等熱履歴を低減する方法、反応型化合物を用いカルボキシル基末端を封鎖する方法等が挙げられる。
【００２８】
反応型化合物を用いカルボキシル基末端を封鎖する方法としては、フィルム中のカルボキシル基末端の少なくとも一部が封鎖されていることが好ましく、全量が封鎖されていることがより好ましい。
【００２９】
また、反応型化合物としては、例えば、脂肪族アルコールやアミド化合物等の縮合反応型化合物やカルボジイミド化合物、エポキシ化合物、オキサゾリン化合物等の付加反応型化合物が挙げられるが、反応時に余分な副生成物が発生しにくい点で付加反応型化合物が好ましい。
【００３０】
本発明の成形用二軸延伸ポリ乳酸フィルムは、単層フィルムでも良いが、少なくとも２層以上からなる積層フィルムとして、少なくとも一方の表層における有機粒子および／または無機粒子の含有量を他の層よりも高くすることによってフィルム状態でのブロッキング防止、成形時の金型との離型性、容器形態での使用時に傷が付きにくくすることができる。
【００３１】
また、ブロッキング防止、帯電防止、離型性付与、耐傷付き性改良などの目的で、表面にコーティング機能層を設けることが有効であり、この機能層の形成には、成形用二軸延伸ポリ乳酸フィルムの製造工程内で行うインラインコーティング法、成形用二軸延伸ポリ乳酸フィルムの巻き取り後に行うオフラインコーティング法を用いることができる。
【００３２】
次に、本発明の成形用二軸延伸ポリ乳酸フィルムを製造する方法について説明する。
【００３３】
本発明の成形用二軸延伸ポリ乳酸フィルムを製造する際には、主にポリ乳酸樹脂からなる樹脂を乾燥後押出機に供給し、無配向フィルムを得る。本発明の製造方法においては、上記のとおりにして得られた未延伸フィルムを二軸延伸する。この延伸は、インフレーション法、同時二軸延伸法、逐次二軸延伸法などの既存の延伸フィルムの製造法により行うことができるが、成形性と耐熱性を両立するフィルムの配向状態を制御しやすいこと、また、製膜速度を高速にできることから逐次二軸延伸法が好ましい。逐次二軸延伸法を行う場合、Ｔダイから押し出したシートを金属冷却ロール上に静電印加して密着させ、無延伸フィルムを得、加熱ロールの周速差を用いてフィルム長手方向の延伸を行い、次いでクリップでフィルム両端を把持してテンター内でフィルム幅方向に延伸し、さらにクリップで幅方向に把持した状態で熱処理を行うテンター式逐次二軸延伸法が好ましく用いられる。
【００３４】
特に、テンター式逐次二軸延伸を行う場合の好ましい製膜方法を以下に示すが、これに限定されるものではない。
【００３５】
すなわち、例えば、減圧下、１００〜１５０℃で３時間以上乾燥を行ったポリ乳酸系樹脂チップを押出機に供給し、リップ間隔２〜３ｍｍのＴダイより押出し、表面温度３０〜４０℃の金属製冷却ロール上に、直径０．５ｍｍのワイヤー状電極を用いて静電印加して密着させ、無配向キャストフィルムを得る。こうして得られた無延伸フィルムを加熱ロール上を搬送することによって縦延伸を行う温度まで昇温する。
【００３６】
昇温には赤外線ヒーターなど補助的な加熱手段を併用しても良い。このようにして昇温した未配向フィルムを加熱ロール間の周速差を用いてフィルム長手方向に延伸を行うが、本発明の目的を達成するためには、長手方向の延伸を２回以上に分割して行い、２回目の延伸温度を１回目の延伸温度より低い温度で行うことが好ましい。具体的には長手方向の延伸を２回に分けて行い、１回目として７５℃〜９０℃で１．２〜１．８倍程度の延伸を行った後、２回目として１回目の延伸温度より１〜１０℃程度低い温度で、２回の延伸全体で延伸倍率が２．２〜３．０倍、特に好ましくは２．２〜２．８倍となるように延伸を行うことが好ましい。
長手方向の延伸を段階的に行うことにより、フィルムの１００％伸長時の応力および破断伸度を成形性と耐熱性とを両立する特定の範囲にすることが可能となることに加え、透明性の良好なフィルムを得られる点で特に好ましい。
【００３７】
長手方向の延伸を行った一軸延伸フィルムをいったん冷却した後、両端をクリップで把持してフィルム幅方向の延伸を行う。延伸温度に至るまで一定幅で昇温した後、７５〜８５℃で２．３〜３．０倍、好ましくは２．３〜２．８倍の倍率でフィルム幅方向に延伸し、一定幅もしくは０〜７％の弛緩処理を行いながら１００〜１５０℃の範囲で熱処理を行う。フィルムの幅方向の性能差を低減するためには、長手方向の延伸温度よりも１〜１５℃低い温度で幅方向の延伸を行うことが好ましく、続けて幅方向の延伸を行った後、熱処理を行う前にいったんフィルムを冷却することがさらに好ましい。
【００３８】
上記のような製造方法を採用することにより、上記した式（１）および（２）を満足する本発明にかかる成形用二軸延伸ポリ乳酸フィルムを得ることができる。特に、本発明において、フィルムの厚みを５０〜５００μｍ、フィルムヘイズを７％以下とするには、例えば、ポリ乳酸系樹脂に添加する無機粒子または有機粒子の含有量を０．０８重量％以下とし、熱処理温度を１００〜１４０℃の範囲とすることが好ましい。また、フィルム長手方向および幅方向の７０℃における貯蔵弾性率を１ＧＰａ以上３ＧＰａ以下であるようにするには、縦方向および横方向の延伸温度を７５〜８５℃とすることによって、式（１）のＦ１００ａ＋Ｆ１００ｂを８０以上１１０以下にすることで達成することができる。ただし、上述の好ましい延伸温度および熱処理温度は、縦延伸と横延伸時の配向のバランス、配向と結晶化度のバランスが重要であるため、必ずしもこれに限定されるものではない。
【００３９】
本発明の成形用二軸延伸ポリ乳酸フィルムは、真空成形、真空圧空成形、プラグアシスト成型、ストレート成型、フリードローイング成型、プラグアンドリング成型、スケルトン成型等、従来から知られている各種成型法を用いて容器とした場合、高い耐熱性を有するといった利点があり、コンビニエンスストアや病院食として使用される弁当容器など食品包装用容器として特に好適に用いることができる。
【実施例】
【００４０】
以下、実施例により本発明をさらに説明する。
［特性の測定方法］
（１）６０℃における１００％伸長時の応力、破断伸度
恒温槽を備えたオリエンテック社製ＴＥＮＳＩＬＯＮ  ＵＣＴ−１００を用いて、６０℃における応力−歪み測定を行った。サンプルは、測定方向に長さ２００ｍｍ、幅１０ｍｍの短冊状に切り出し、ＪＩＳ  Ｋ−７１２７に規定された方法にしたがって測定を行い、６０℃におけるフィルム長手方向の１００％伸長時の応力Ｆ１００ａ（ＭＰａ）、６０℃におけるフィルム幅方向の１００％伸長時の応力Ｆ１００ｂ（ＭＰａ）、６０℃におけるフィルム長手方向の破断伸度Ｌａ（％）、６０℃におけるフィルム幅方向の破断伸度Ｌｂ（％）を求めた。初期引張チャック間距離は、１００ｍｍとし、引張速度は、３００ｍｍ／分とした。サンプルを変更して２０回行い、平均値を用いた。
（２）ヘイズ
ＪＩＳ  Ｋ  ６７１４−５８に準じて、ＳＥＰ−Ｈ−２系濁度計（日本精密光学社製）を用いてヘイズを測定した。
（３）７０℃における貯蔵弾性率
セイコーインスツルメンツ社のＤＭＳ６１００を用いて測定を行った。幅１０ｍｍ、長さ２０ｍｍのサンプルを用い、引張モード、測定周波数１Ｈｚで、２５℃から１００℃まで２℃／分で昇温中の粘弾性特性の測定を行い、７０℃における貯蔵弾性率を求めた。
（４）フィルムの熱収縮率
長手方向に２５０ｍｍ、幅方向１０ｍｍにフィルム試料を切り出し、この試料を長さ方向に１ｇの荷重を加えて吊し、１２０℃の熱風オーブン内で３０分間加熱処理した。加熱処理前後での標線間距離２００ｍｍの寸法変化量から熱収縮率（％）を求めた。幅方向の熱収縮率も同様にして測定した。なお、熱収縮率のマイナス（−）値はフィルムの伸びを示す。
（５）フィルム中のカルボキシル基末端濃度
フィルムを０．５ｇ秤量し、ｏ−クレゾール１０ｍｌに溶解した後、クロロホルム、ジクロロメタンを適量添加後、０．０２規定のＫＯＨメタノール溶液での滴定によりカルボキシル基末端濃度（当量／１０3ｋｇ）を測定した。
（６）成形性−１
絞り比０．７のカップ状の金型（金型温度：３０℃）を用いて真空圧空成形を行った。１５０℃のヒーターを用いてフィルム温度が８０℃になる様に昇温した後、真空圧空成形を行い、以下の基準で評価した。
【００４１】
同様にして、絞り比０．９のカップ状金型（金型温度：５０℃）、１８０℃のヒーターを用いてフィルム温度が１２０℃となるようにして、真空圧空成形を行い評価した。
【００４２】
○：成形できた。
【００４３】
△：成形できたが、コーナー部が戻ったため角部が丸くなった。
【００４４】
×：成形できず破れた。
（７）成形性−２成形後の容器のヘイズ
成形性評価で得られた絞り比０．７の容器の底部を切り出し、ＪＩＳ  Ｋ  ６７１４−５８に準じて、ＳＥＰ−Ｈ−２系濁度計（日本精密光学社製）を用いてヘイズを測定した。ヘイズ１０％以上を不良と判定した。
（８）耐熱性−１
成形性評価で得られた絞り比０．７の容器に７０℃のお湯を注ぎ、熱変形の度合いを目視で以下の基準で評価した。
【００４５】
○：ほとんど変形が見られない。
【００４６】
△：熱変形するが、自立しお湯がこぼれない。
【００４７】
×：熱変形が大きく、自立できずお湯がこぼれる。
（９）耐熱性−２
フィルムを１１０℃の加圧温水中で３０分間処理した後、長さ２００ｍｍ、幅１０ｍｍの短冊状に切り出し、オリエンテック社製ＴＥＮＳＩＬＯＮ  ＵＣＴ−１００を用いて、２３℃にて引張試験を行い、破断強度（ＭＰａ）を測定した。初期引張チャック間距離は、１００ｍｍとし、引張速度は、３００ｍｍ／分とした。フィルムの長手方向、幅方向について、測定を行い、平均値を用いて、以下の基準で評価した。
【００４８】
◎：破断強度が１００ＭＰａ以上。
【００４９】
○：破断強度が７０ＭＰａ以上、１００ＭＰａ未満。
【００５０】
△：破断強度が５０ＭＰａ以上、７０ＭＰａ未満。
【００５１】
×：破断強度が５０ＭＰａ未満。
（脂肪族ポリエステル樹脂の準備）
・脂肪族ポリエステル樹脂Ａ：重量平均分子量約２０万のＬ−ポリ乳酸（融点１７０℃）を用いた。
・脂肪族ポリエステル樹脂Ｂ：脂肪族ポリエステル樹脂Ａに対し、公知の二軸押出機を用いて２００℃でシリカ粒子（富士シリシア化学（株）製サイリシア）を添加量が３．０重量％となるように混練し、マスターペレットとした。
（実施例１）
脂肪族ポリエステル樹脂Ａと脂肪族ポリエステル樹脂Ｂを各々１２０℃、５時間、５ｔｏｒｒの真空下で減圧乾燥した後、脂肪族ポリエステル樹脂Ａを９８重量％、脂肪族ポリエステル樹脂Ｂを２重量％の割合で混合して用いた。混合した原料チップを押出機に供給し、Ｔダイ口金温度２００℃でフィルム状に押し出し、３０℃に冷却したドラム上にキャストして未延伸フィルムを作製した。連続して加熱ロール間で２回に分けてフィルム長手方向の延伸を行った。１回目の延伸は８８℃で１．５倍、２回目の延伸は８５℃で１．７倍とした。この一軸延伸フィルムをいったん冷却ロール上で冷却した後、両端をクリップで把持してテンター内に導き、７８℃の温度で加熱しつつ横方向に２．５倍延伸し、幅方向に固定した状態で１４０℃、１０秒間の熱処理を行い、厚さ１５０μｍの二軸延伸ポリ乳酸フィルムを得た（製膜条件を表１に示す）。
【００５２】
得られたフィルムのフィルム特性は表２に示した通りであり、成形性、成形後の容器の耐熱性に優れたフィルムであった。
（実施例２、３、比較例１、２）
製膜条件を表１のように変更した以外は実施例１と同様にして二軸延伸ポリ乳酸フィルムを得た。得られたフィルムの特性を表２に示す。
【００５３】
実施例２、３のフィルムは式（１）、（２）を満足し良好な成形性、耐熱性を有するが、比較例１のフィルムは式（１）の上限、式（２）の下限を外れ成形性の劣るものであり、比較例２のフィルムは式（１）の下限を外れ耐熱性の劣るものであった。
（実施例４）
押出温度を１９０℃とし、延伸後の熱処理を弛緩させつつ施したこと以外は実施例２と同様にして、二軸延伸ポリ乳酸フィルムを得た。得られたフィルム特性は表２に示した通りであり、成形性、成形後の耐熱性に優れたものであった。
（実施例５）
脂肪族ポリエステル樹脂Ａを９８．５重量％、脂肪族ポリエステル樹脂Ｂを１重量％、末端封鎖剤としてビス（２，６−ジイソプロピルフェニル）カルボジイミド０．５重量％を混合して用い、表１に示したとおり、製膜条件を変更すること以外は、実施例１と同様にして二軸延伸ポリ乳酸フィルムを得た。得られたフィルム特性は表２に示した通りであり、成形性、成形後の耐熱性に優れたものであった。
（比較例３）
実施例１と同様にして得られた未延伸フィルムを長手方向に７０℃で２．５倍にロール延伸し、次いでテンター内で幅方向に７０℃で２．５倍に延伸し、テンター内で１６０℃、２５秒間熱処理して、厚み３００μｍの二軸延伸ポリ乳酸フィルムを得た。このフィルムは式（１）の上限、式（２）の下限を外れ成形性の劣るものであった。
（比較例４）
押出温度を２３０℃とし、製膜条件を表１のように変更すること以外は、実施例１と同様にして、二軸延伸ポリ乳酸フィルムを得た。このフィルムは、式（１）
の下限を外れ、耐熱性の劣るものであった。また、加圧温水処理後の強度も不十分であった。
【００５４】
【表１】
2004359948.tif 000002
【００５５】
【表２】
2004359948.tif 000003
【産業上の利用可能性】
【００５６】
本発明の成形用二軸延伸ポリ乳酸フィルムは、真空成形、真空圧空成形、プラグアシスト成型、ストレート成型、フリードローイング成型、プラグアンドリング成型、スケルトン成型等、従来から知られている各種成型法を用いて容器とした場合、高い耐熱性を有するといった利点があり、コンビニエンスストアや病院食として使用される弁当容器など食品包装用容器として特に好適な成形用二軸延伸ポリ乳酸フィルムであり、有用である。